(57)【要約】      （修正有）【課題】プラズマ処理において、粒子状形成物が、表面にダメージ（表面欠陥）を与えられても修復され、プラズマエネルギー付加後の急冷により粒子状形成物がアモルファス、多結晶に形成されることがなく、また、粒子状形成物の形成の際や、粒子状形成物の捕集の際にも、粒子状形成物が凝集や集合体となってしまうことがなく、粒状性、結晶性に優れた粒子を製造する粒子製造方法を提供する。【解決手段】原料前駆体粒子をキャリアガス２により反応部へ導入し、前記反応部にてプラズマエネルギー、及び熱エネルギーをこの順に付与して粒子を製造する。【選択図】図１
2009097039.tif 000002
【特許請求の範囲】
【請求項１】
原料前駆体粒子をキャリアガスにより反応部へ導入し、前記反応部にてプラズマエネルギー、及び熱エネルギーをこの順に付与して粒子を製造することを特徴とする粒子製造方法。
【請求項２】
前記原料前駆体粒子をキャリアガスにより反応部へ導入する際、前記原料前駆体粒子を噴霧させ、キャリアガスにより反応部へ導入することを特徴とする請求項１に記載の粒子製造方法。
【請求項３】
前記粒子が液中で捕集されることを特徴とする請求項１または２のいずれか１項に記載の粒子製造方法。
【請求項４】
前記原料前駆体粒子は、II−VI族、III−Ｖ族またはIV族の無機半導体であることを特徴とする請求項１〜３のいずれか１項に記載の粒子製造方法。
【請求項５】
前記キャリアガスは、Ａｒ、Ｎｅ、Ｘｅ、Ｋｒ、Ｎ2、Ｏ2、Ｈ2、ＮＨ3から選ばれる少なくとも１つであることを特徴とする請求項１〜４のいずれか１項に記載の粒子製造方法。
【請求項６】
前記キャリアガスは、不活性ガスであるＡｒ、Ｎｅ、Ｘｅ、Ｋｒから選ばれる少なくとも１つであることを特徴とする請求項５に記載の粒子製造方法。
【請求項７】
前記粒子の平均粒径が０．１ｎｍ以上１０００ｎｍ以下であることを特徴とする請求項１〜６のいずれか１項に記載の粒子製造方法。
【請求項８】
前記粒子の平均粒径が０．１ｎｍ以上１００ｎｍ以下であることを特徴とする請求項７に記載の粒子製造方法。
【請求項９】
前記粒子の平均粒径が０．１ｎｍ以上１０ｎｍ以下である、ことを特徴とする請求項８に記載の粒子製造方法。
【発明の詳細な説明】
【技術分野】
【０００１】
本発明は、無機半導体用等に有用な粒子を製造する粒子製造方法に関し、詳しくは、粒子状形成物の凝集を軽減させ、結晶性が高い、粒子を製造する粒子製造方法に関する。
【背景技術】
【０００２】
（微）粒子化結晶化した粒子の作製、そのためのプラズマ処理、熱処理については、従来から種々広く知られている。
【０００３】
例えば、キャリアガス、原料ガスを反応部へ流し込むと同時にプラズマ処理（プラズマＣＶＤ）を行い基板上へ原料を吹き付け、その後に、熱処理を施すことで結晶化した薄膜を得る方法が記載されている（例えば、特許文献１参照）。この技術は粒子作製を意図したものではないが、プラズマ処理により基板上にアモルファス、または多結晶状態の薄膜を形成し、次いで形成した薄膜を基板ごと加熱処理することで、結晶化を促進させるとの技術が記載されている。しかしながら、形成物が堆積した状態で加熱を行っているため、形成物が凝集してしまっている可能性が高い。
【０００４】
また、プラズマ処理により形成した形成物を、欠陥の低減、結晶化の促進を目的として、バッチ処理により熱処理を行っている技術が開示されている（例えば、特許文献２、３参照）。しかしながら、プラズマ処理において形成物は、プラズマの付加エネルギーの高さやプラズマの性質である電離現象により発生したイオンなどが表面層に衝突することで表面にダメージ（表面欠陥）を与えられることや、プラズマエネルギー付加後の急冷により形成物がアモルファス、多結晶に形成される可能性があるなどの問題があり、結晶性の高い粒子状形成物の形成が望まれていた。
【０００５】
一方、プラズマ処理による粒子状形成物の作製において、公知例に記載されるようなサイクロンや物体吸着、容器へ直接投入させる等の粒子状形成物の捕集方法では、粒子状形成物が凝集や集合体となってしまうという問題があり、凝集や集合体化しない粒子状形成物の作製の手法が望まれていた。
【特許文献１】特開２００４−２４９１５７号公報
【特許文献２】特開２００５−３９０８９号公報
【特許文献３】特開平９−３２８６８１号公報
【発明の開示】
【発明が解決しようとする課題】
【０００６】
本発明は、上記課題に鑑みなされたものであり、本発明の目的は、プラズマ処理において、粒子状形成物が、表面にダメージ（表面欠陥）を与えられても修復され、プラズマエネルギー付加後の急冷により粒子状形成物がアモルファス、多結晶に形成されることがなく、また、粒子状形成物の形成の際や、粒子状形成物の捕集の際にも、粒子状形成物が凝集や集合体となってしまうことがなく、粒状性、結晶性に優れた粒子を製造する粒子製造方法を提供することにある。
【課題を解決するための手段】
【０００７】
本発明者は、プラズマ処理と熱処理を組み合わせることで、プラズマ処理により粒子内核の高い結晶性を実現しえること、また、プラズマ処理により生じた表面欠陥、さらにプラズマ処理後の急冷によるアモルファス化、多結晶化を熱処理工程を一連の流れで行うことにより防止しえること、これら一連の流れは、キャリアガス、反応ガスにより反応部への粒子状形成物の導入中に行われる工程であること、さらに形成した粒子状形成物は液中で捕集することで粒子状形成物の凝集を抑制できること、を見出し、本発明を達成しえたものである。
【０００８】
本発明の上記目的は、下記の構成により達成される。
【０００９】
１．原料前駆体粒子をキャリアガスにより反応部へ導入し、前記反応部にてプラズマエネルギー、及び熱エネルギーをこの順に付与して粒子を製造することを特徴とする粒子製造方法。
【００１０】
２．前記原料前駆体粒子をキャリアガスにより反応部へ導入する際、前記原料前駆体粒子を噴霧させ、キャリアガスにより反応部へ導入することを特徴とする１に記載の粒子製造方法。
【００１１】
３．前記粒子が液中で捕集されることを特徴とする１または２のいずれか１項に記載の粒子製造方法。
【００１２】
４．前記原料前駆体粒子は、II−VI族、III−Ｖ族またはIV族の無機半導体であることを特徴とする１〜３のいずれか１項に記載の粒子製造方法。
【００１３】
５．前記キャリアガスは、Ａｒ、Ｎｅ、Ｘｅ、Ｋｒ、Ｎ2、Ｏ2、Ｈ2、ＮＨ3から選ばれる少なくとも１つであることを特徴とする１〜４のいずれか１項に記載の粒子製造方法。
【００１４】
６前記キャリアガスは、不活性ガスであるＡｒ、Ｎｅ、Ｘｅ、Ｋｒから選ばれる少なくとも１つであることを特徴とする５に記載の粒子製造方法。
【００１５】
７．前記粒子の平均粒径が０．１ｎｍ以上１０００ｎｍ以下であることを特徴とする１〜６のいずれか１項に記載の粒子製造方法。
【００１６】
８．前記粒子の平均粒径が０．１ｎｍ以上１００ｎｍ以下であることを特徴とする７に記載の粒子製造方法。
【００１７】
９．前記粒子の平均粒径が０．１ｎｍ以上１０ｎｍ以下である、ことを特徴とする８に記載の粒子製造方法。
【発明の効果】
【００１８】
本発明によれば、プラズマ処理において、粒子状形成物が、表面にダメージ（表面欠陥）を与えられても修復され、プラズマエネルギー付加後の急冷により粒子状形成物がアモルファス、多結晶に形成されることがなく、また、粒子状形成物の形成の際や、粒子状形成物の捕集の際にも、粒子状形成物が凝集や集合体となってしまうことがなく、粒状性、結晶性に優れた粒子を製造する粒子製造方法を提供することができる。
【発明を実施するための最良の形態】
【００１９】
以下、本発明を実施するための最良の形態について説明するが、本発明はこれらに限定されない。
【００２０】
本発明の粒子製造方法は、原料前駆体粒子をキャリアガスにより反応部へ導入し、反応部にてプラズマエネルギー、及び熱エネルギーをこの順に付与して粒子を製造することを特徴とする。
【００２１】
《原料前駆体粒子》
本発明において、原料前駆体粒子とは、半導体、金属、導電体などの単体、もしくは塩、もしくはイオンを表す。特に、本発明の粒子製造方法は、半導体Ｓｉ、Ｇｅ、ＩｎＮ、ＩｎＰなどに好ましく適用される。本発明の目的とした粒子状形成物（本発明の粒子）の結晶性向上、または凝集防止が半導体の高輝度化に有効的であるからである。
【００２２】
本発明に係る原料前駆体粒子としては、II−VI族、III−Ｖ族またはIV族の無機半導体であることが好ましい。
【００２３】
例えば、半導体Ｓｉ、Ｇｅ、ＳｉＧｅ、ＨｇＳ、ＩｎＮ、ＩｎＰ、ＧａＡｓ、ＡｌＳｂ、ＣｄＳｅ、ＡｌＡｓ、ＧａＰ、ＺｎＴｅ、ＣｄＴｅ、ＩｎＡｓ、ＰｂＳ、等が好ましいものとして挙げられる。より好ましくはＳｉ、Ｇｅ、ＳｉＧｅ、ＩｎＮ、ＩｎＰ、ＨｇＳ、ＩｎＡｓ、ＰｂＳ等が挙げられる。
【００２４】
《キャリアガス》
本発明において、キャリアガスとしては、全ての気体である物質であることを特徴とする。例えば、キャリアガスは、Ａｒ、Ｎｅ、Ｘｅ、Ｋｒ、Ｎ2、Ｏ2、Ｈ2、ＮＨ3等が好ましいものとして挙げられる。
【００２５】
特には、不活性ガスが好ましく、不活性ガスとしれ知られており、多分野で広く使用されている。例えば、Ａｒ、Ｎｅ、Ｘｅ、Ｋｒ等があげられる。
【００２６】
中でも、キャリアガスとしてはＡｒがより好ましい。Ａｒは非常に安定した物質であり、不活性ガスとして好適であり広く知られている。
【００２７】
《原料前駆体粒子の導入》
本発明において、原料前駆体粒子をキャリアガスにより反応部へ導入する方法としては、種々知られており、とくに限定はされないが、噴霧器により噴霧微粒子を形成する方法、抵抗加熱で微粒子を形成する方法、アーク放電等により微粒子を形成する方法、プラズマ放射により微粒子を形成する方法等が挙げられる。好ましくは、噴霧器により噴霧微粒子を形成することである。
【００２８】
本発明において、原料前駆体粒子をキャリアガスにより反応部へ導入するに際して、原料前駆体粒子は微粒子として導入されるのが好ましく、好ましくは粒径０．１〜１００ｎｍ、さらには０．１〜１０ｎｍ、の微粒子として導入されるのがより好ましい。
【００２９】
《プラズマエネルギーの付与》
本発明において、反応部においてのプラズマエネルギーの付与方法としては、原料前駆体粒子がキャリアガス、反応ガスにより反応部へ導入された際に、反応管の外部から高周波電磁場発生装置により高周波をかけることで反応管内部のガスをプラズマ化させ、原料前駆体粒子にエネルギー付与を行うことが好ましい。
【００３０】
高周波電磁場発生装置の高周波電圧は、高エネルギーを発生させることで、粒子の微粒子化、結晶化を促進させる点から５０〜７００ｅＶであることが好ましい。より粒子の微粒子化、結晶化を促進させる点から２００〜７００ｅＶであることががより好ましく、更により粒子の微粒子化、結晶化を促進させる点から４００〜７００ｅＶであることがが更により好ましい。
【００３１】
《熱エネルギーの付与》
本発明において、反応部においての熱エネルギーの付与方法としては、プラズマ処理反応部の上部（プラズマ処理反応部の次ぎ）に位置する電気炉に、温度制御が可能な複数の（好ましくは４つの）ヒーターを設け、実験で所望する温度パターン設定により、反応管の外部から熱エネルギー付与を行うことが好ましい。
【００３２】
電気炉の加熱温度は、結晶化を促進させる点から２００〜１６００℃であることが好ましい。より結晶化の促進を促進させる点から５００〜１６００℃であることがより好ましく、更により結晶化を促進させる点から１０００〜１６００℃であることが更により好ましい。
【００３３】
本発明においては、プラズマエネルギー付与処理、及び熱エネルギー付与処理をこの順に付与して粒子を製造することにより、プラズマ付与処理により、粒子状形成物が、プラズマの付加エネルギーの高さやプラズマの性質である電離現象により発生したイオンなどが表面層に衝突することで表面に与えられたダメージ（表面欠陥）を熱エネルギー付与処理により修復することができ、かつ、プラズマエネルギー付加後の急冷により粒子状形成物がアモルファス、多結晶に形成されてしまうのを、熱エネルギー付与処理により防止し優れた結晶性にすることができる。
【００３４】
《形成した粒子の捕集》
形成した粒子の捕集には、公知例に記載のようなサイクロンや物体吸着、容器へ直接投入捕集、等、種種の方法が挙げられるが、本発明の粒子製造方法においては、粒子が液中で捕集されることが好ましい。
【００３５】
形成された粒子状形成物である粒子を液中に捕集することにより、粒子状形成物が凝集することを好適に防止することができ、凝集や集合体化しない粒子として好適に製造することができる。
【００３６】
本発明において、形成された粒子状形成物である粒子を液中に捕集する液としては、液体であるもの全てに該当するが、中でも、純水、有機溶媒、界面活性剤、ジェル状のもの、マイクロ（ナノ）バブル水、その他粒子同士の凝集がより抑制できるような液体等が挙げられる。
【００３７】
好ましくは、純水、界面活性剤、マイクロ（ナノ）バブル水等が挙げられる。
【００３８】
《本発明の粒子》
本発明の粒子製造方法により製造された本発明の粒子は、半導体、金属、導電体などの単体を表す。特に、本発明の粒子は、半導体Ｓｉ、Ｇｅ、ＩｎＮ、ＩｎＰなどであることが好ましい。本発明の目的とした粒子状形成物（本発明の粒子）の結晶性向上、または凝集防止が半導体の高輝度化に有効的であるからである。
【００３９】
また、本発明の粒子製造方法により製造された本発明の粒子の平均粒径は、０．１ｎｍ以上１０００ｎｍ以下であることが好ましく、０．１ｎｍ以上１００ｎｍ以下であることがより好ましく、０．１ｎｍ以上１０ｎｍ以下であることがさらにより好ましい。平均粒径が、０．１ｎｍ以上であることにより、クラスターではなく、ナノ粒子としての効果が奏されて好ましく、かつ、１０００ｎｍ以下であることにより、比表面積の増大、それによる高活性状態、極微小粒子では結晶場の変化によるバンドギャップの増大等の効果が奏されて好ましい。
【００４０】
０．１ｎｍ以上１０００ｎｍ以下であることにより凝集防止しえて、これを用いて作製された半導体の高輝度化に非常に有効であり好ましい。
【００４１】
本発明の粒子の平均粒径は、ナノトラック粒度分布測定装置（ＵＰＡ−ＥＸ１５０：日機装社製）を用いて、得られた試料の濃度を適当な値にし、粒子の特性（屈折率、密度、球の形状など）を初期データとして指定することにより、粒度分布が解析値として求められることができる。
【００４２】
本発明の粒子製造方法により製造された本発明の粒子の結晶性の評価の方法としては、粒子の試料について、Ｘ’Ｐｅｒｔ  ＰＲＯ  ＭＰＤ（ＰＡＮａｌｙｔｉｃａｌ社製）を用いてＸ線回折（Ｘ−ｒａｙ  ｄｉｆｆｒａｃｔｉｏｎ）測定を行い、第一ピーク（最大のピーク）についてバックグランドと第一ピーク（最大のピーク）の最高値との差の半分の値を読み取り、該半分の値でのピーク幅の長さに相当する２θの角度を半値幅（度（°））として求め、粒子の結晶性を示す指標とすることができる。
【実施例】
【００４３】
以下、実施例を挙げて本発明を詳細に説明するが、本発明はこれらに限定されない。
【００４４】
実施例１
以下の実施例においては、図１に示す本発明に係る粒子を製造する製造装置を用いた。
【００４５】
図１において、１は噴霧器、２はキャリアガス、３は反応ガス、４はガス注入口、５は高周波コイル、６は高周波電磁場発生装置、７は電気炉、８は捕集器、９は排気を示す。
【００４６】
《粒子１（比較）の作製》
（電気炉処理＋噴霧）
原料前駆体として非晶質Ｓｉ粒子（液相法により形成された粒子であり、粒径が０．１〜１０ｎｍであることを特徴としている）を用い、加熱温度１５００℃の設定で電気炉のみの熱エネルギー付与を行った。キャリアガスは不活性ガスのアルゴンを用い、ガス流量は１３００ｍｌ／ｍｉｎとした。
【００４７】
噴霧器（ＯＭＲＯＮ社製ネブライザー）を用いて超音波振動によって噴霧された原料を、アルゴンガスにより電気炉部に導入し、液（純水）中で試料捕獲できる捕集器（水中捕集用のガラス瓶の中に１００ｍｌの純水を入れ、その捕集機を２つ連結させた状態）で捕集した。
【００４８】
その捕集された粒子をＸＲＤ測定で結晶性の分析を行った結果、半値幅がおよそ５〜９ｄｅｇという結果を得た。また、原料が凝集されたか確認するため粒径分布を測定した結果、およそ１００〜１５００ｎｍという結果を得た。この試料を、粒子１（比較）とする。
【００４９】
《粒子２（比較）の作製》
（プラズマ処理＋噴霧）
原料前駆体に非晶質Ｓｉ粒子（前掲）を用い、高周波電圧を３００ｅＶの設定でプラズマによるエネルギー付与を行った。キャリアガスは不活性ガスのアルゴンを用い、ガス流量は１３００ｍｌ／ｍｉｎとした。
【００５０】
噴霧器により噴霧された原料を、アルゴンガスにより電気炉部に導入し、液（純水）中で試料捕獲できる捕集器（前掲）で捕集した。
【００５１】
その捕集された粒子をＸＲＤ測定で結晶性の分析を行った結果、半値幅がおよそ２〜６ｄｅｇという結果を得た。また、原料が凝集されたか確認するため粒径分布を測定した結果、およそ１０〜１０００ｎｍという結果を得た。この試料を、粒子２（比較）とする。
【００５２】
《粒子３（本発明）の作製》
（プラズマ放電＋電気炉処理＋噴霧）
原料前駆体に非晶質Ｓｉ粒子（前掲）を用い、高周波電磁場発生装置の高周波電圧を３００ｅＶ、加熱温度１５００℃の設定で、プラズマ、および熱によるエネルギー付与を行った。キャリアガスは不活性ガスのアルゴンを用い、ガス流量は１３００ｍｌ／ｍｉｎとした。
【００５３】
噴霧器により噴霧された原料を、アルゴンガスによりプラズマ放電部、電気炉部に導入し、液（純水）中で試料捕獲できる捕集器（前掲）で捕集した。
【００５４】
その捕集された粒子をＸＲＤ測定で結晶性の分析を行った結果、半値幅がおよそ０．５〜４ｄｅｇという結果を得た。また、原料が凝集されたか確認するため粒径分布を測定した結果、およそ１〜６００ｎｍという結果を得た。この試料を、粒子３（本発明）とする。
【００５５】
《粒子４（本発明）の作製》
（プラズマ放電＋電気炉処理＋抵抗加熱法）
原料前駆体に非晶質Ｓｉ粒子（前掲）を用い、高周波電磁場発生装置の高周波電圧を３００ｅＶ、加熱温度１５００℃の設定で、プラズマ、および熱によるエネルギー付与を行った。キャリアガスは不活性ガスのアルゴンを用い、ガス流量は１３００ｍｌ／ｍｉｎとした。
【００５６】
抵抗加熱により微粒子を形成する（抵抗となる部分が坩堝状に形成されており、その中に微粒子の原料となる固体を入れる。そこへ電流を流すことにより抵抗が加熱し始め原料となる固体が沸点を超えて気化し始める。この気化した原料液滴が冷却されることにより微粒子が形成される）。その粒子化された原料を、アルゴンガスによりプラズマ放電部、電気炉部に導入し、液（純水）中で試料捕獲できる捕集器で捕集した。
【００５７】
その捕集された粒子をＸＲＤ測定で結晶性の分析を行った結果、半値幅がおよそ１〜５ｄｅｇという結果を得た。また、原料が凝集されたか確認するため粒径分布を測定した結果、１〜８００ｎｍという結果を得た。この試料を、粒子４（本発明）とする。
【００５８】
《粒子５（本発明）の作製（プラズマと熱の順序が逆の場合）》
原料前駆体に非晶質Ｓｉ粒子（前掲）を用い、高周波電磁場発生装置の高周波電圧を３００ｅＶ、加熱温度１５００℃の設定で、熱、およびプラズマの順にエネルギー付与を行った。キャリアガスは不活性ガスのアルゴンを用い、ガス流量は１３００ｍｌ／ｍｉｎとした。
【００５９】
噴霧器により噴霧された原料を、アルゴンガスによりプラズマ放電部、電気炉部に導入し、液（純水）中で試料捕獲できる捕集器（前掲）で捕集した。
【００６０】
その捕集された粒子をＸＲＤ測定で結晶性の分析を行った結果、半値幅がおよそ１〜５ｄｅｇという結果を得た。また、原料が凝集されたか確認するため粒径分布を測定した結果、およそ５〜７５０ｎｍという結果を得た。この試料を、粒子５（本発明）とする。
【００６１】
《粒子６（本発明）の作製（捕集部が水中捕集でない場合）》
原料前駆体に非晶質Ｓｉ粒子（前掲）を用い、高周波電磁場発生装置の高周波電圧を３００ｅＶ、加熱温度１５００℃の設定で、プラズマ、および熱によるエネルギー付与を行った。キャリアガスは不活性ガスのアルゴンを用い、ガス流量は１３００ｍｌ／ｍｉｎとした。
【００６２】
噴霧器により噴霧された原料を、アルゴンガスによりプラズマ放電部、電気炉部に導入し、捕集器として何も入っていない空き瓶を用いて捕集した。
【００６３】
その捕集された粒子をＸＲＤ測定で結晶性の分析を行った結果、半値幅がおよそ０．５〜４ｄｅｇという結果を得た。また、原料が凝集されたか確認するため粒径分布を測定した結果、およそ５〜７５０ｎｍという結果を得た。この試料を、粒子６（本発明）とする。
【００６４】
《評価方法》
〈粒子の結晶性（半値幅）〉
粒子の試料について、Ｘ’Ｐｅｒｔ  ＰＲＯ  ＭＰＤ（ＰＡＮａｌｙｔｉｃａｌ社製）を用いてＸ線回折（Ｘ−ｒａｙ  ｄｉｆｆｒａｃｔｉｏｎ）測定を行い、第一ピーク（最大のピーク）についてバックグランドと第一ピーク（最大のピーク）の最高値との差の半分の値を読み取り、該半分の値でのピーク幅の長さに相当する２θの角度を半値幅（度（°））として求め、粒子の結晶性を示す指標として示す。
【００６５】
半値幅が小さいほど、粒子の結晶性が優れていることを示す。
【００６６】
半値幅が２以下であれば実用可である。
【００６７】
〈粒子の凝集（粒径分布）〉
粒径分布は、粒径分布の最小値と最大値を示す。
【００６８】
粒子の試料について、捕集器から得られた試料をそのまま用いて、ナノトラック粒度分布測定装置（ＵＰＡ−ＥＸ１５０：日機装社製）を用いて、屈折率や密度、球の形状などの粒子の初期データを設定して粒径を測定して粒径分布値（ｎｍ）（最も存在確立が高い粒子径からどの程度離れているか）を測定し、「粒子の凝集」を示す指標として示す。
【００６９】
粒径分布値が小さいほど、単分散の粒子であり、凝集が起こっていないことを示す。
【００７０】
粒径分布値が±５ｎｍであれば実用可である。
【００７１】
〈粒子の平均粒径〉
粒子の試料について、捕集器から得られた試料をそのまま使用し、ナノトラック粒度分布測定装置（ＵＰＡ−ＥＸ１５０：日機装社製）を用いて、屈折率や密度、球の形状などの粒子の初期データを設定して粒径を測定して平均粒径（ｎｍ）を求めた。
【００７２】
以上の結果を、表２に示す。
【００７３】
【表１】
2009097039.tif 000003
【００７４】
【表２】
2009097039.tif 000004
【００７５】
表１、表２、から明らかなように、熱エネルギー付与のみの場合（比較の粒子１）、または、プラズマによるエネルギー付与のみの場合（比較の粒子２）、と比べて、熱、およびプラズマの両者を兼ね備えて付与した場合（本発明の粒子１、２）には非常に優れた結果が得られることがあきらかである。以上のことから、エネルギー付与の手法において、熱、およびプラズマの両者を兼ね備えた本発明の手法が、高い結晶性が得られ、凝集が少なく優れていることがわかる。
【００７６】
さらには、本発明の粒子１と本発明の粒子２とを比較すると、噴霧による原料供給の手法の方が、抵抗加熱による原料供給の手法よりも、粒径分布が狭く、凝集が少ないことが分かる。このことから、原料供給法（原料を微粒子化して供給する方法）としては、粒子の高い結晶性の実現と凝集の軽減の観点から、噴霧法の方が優れていることが分かる。
【００７７】
本発明により、プラズマ処理においても、形成物が、表面にダメージ（表面欠陥）を与えられることがなく、プラズマエネルギー付加後の急冷により形成物がアモルファス、多結晶に形成されることがなく、また、試料形成の際や、形成物捕集の際に、形成物が凝集や集合体となってしまうことがなく粒子を製造する粒子製造方法を提供できることがわかる。
【図面の簡単な説明】
【００７８】
【図１】本発明の粒子製造方法に用いられる粒子製造装置の一例をしめす図である。
【符号の説明】
【００７９】
１  噴霧器
２  キャリアガス
３  反応ガス
４  ガス注入口
５  高周波コイル
６  高周波電磁場発生装置
８  捕集器
７  電気炉
９  排気
【図１】
2009097039.tif 000005